"下記一般式1で表される構成単位の含有量が50~100質量であり、重量平均分子量が15~40万であって、かつ重量平均分子量1万以下のポリマーの含有量が3質量以下であるポリマーからなる粘着剤。式中、Rは水素原子、アルカリ金属原子又は炭素数1~12の直鎖又は分岐の炭化水素基であって、ポリマー中複数のRは互いに同一又は異なって、ポリマー分子中におけるRの炭素数の数平均値は1~3である。前記一般式1において、Rの炭素数の数平均値が1.5~2.5である、請求項1に記載の粘着剤。前記一般式1において、Rが水素原子、アルカリ金属原子又は炭素数1~3の炭化水素基である、請求項1又は2に記載の粘着剤。前記ポリマーが溶液重合により得られる、請求項1~3のいずれかに記載の粘着剤。請求項1~4のいずれかに記載の粘着剤を炭素数1~4のアルコールから選ばれる1種以上の溶媒に溶解したアルコール溶液。前記粘着剤の含有量が0.001~20質量である、請求項5に記載のアルコール溶液。毛髪セット剤に用いる、請求項5又は6に記載のアルコール溶液。しかしながら、特許文献3及び4に開示されたアクリル系粘着剤は、溶解できる溶媒が限られているため、配合や加工の際の自由度が低く、特に水や低級アルコール等への溶解性が低いことから、香粧品関連製品への応用が困難であった。また、上記アクリル系粘着剤においては、粘着剤のマトリクスとなる成分として自己選択的粘着性が低い粘着付与成分を添加するため、べたつきが排除できないという問題があった。本発明の課題は、低級アルコールに溶解することができ、かつ粘着付与剤を必要とせず、べたつきを低減したアクリル系自己選択的粘着剤、及び該粘着剤を含有するアルコール溶液を提供することにある。本発明者らは、特定の構造を有するアクリル系ポリマーからなる粘着剤が上記要求を満たす粘着剤となることを見出した。すなわち、本発明は、下記[1]及び[2]を提供するものである。[1]下記一般式1で表される構成単位の含有量が50~100質量であり、重量平均分子量が15~40万であって、かつ重量平均分子量1万以下のポリマーの含有量が3質量以下であるポリマーからなる粘着剤。式中、Rは水素原子、アルカリ金属原子又は炭素数1~12の炭化水素基であって、ポリマー中複数のRは互いに同一又は異なって、ポリマー分子中におけるRの炭素数の数平均値は1~3である。[2]前記[1]の粘着剤を炭素数1~4のアルコールから選ばれる1種以上の溶媒に溶解したアルコール溶液。本発明により、低級アルコールに溶解することができ、かつべたつきを低減したアクリル系自己選択的粘着剤、及び該粘着剤を含有するアルコール溶液を提供することができる。[粘着剤]本発明の粘着剤は、下記一般式1で表される構成単位の含有量が50~100質量であり、重量平均分子量が15~40万であって、かつ重量平均分子量1万以下のポリマーの含有量が3質量以下であるポリマー以下、本発明のポリマーともいうからなる。<本発明のポリマー>下記一般式1において、Rは水素原子、アルカリ金属原子又は炭素数1~12の炭化水素基であって、ポリマー中複数のRは互いに同一又は異なって、ポリマー分子中におけるRの炭素数の数平均値は1~3である。なお、ポリマー分子中におけるRの炭素数の数平均値は、本発明のポリマーのRが水素原子、又はアルカリ金属原子である構成単位を含む場合には、水素原子又はアルカリ金属原子であるRの炭素数を0と換算して算出するものとする。本発明の粘着剤のべたつきを小さくするためには、常温における本発明のポリマーの弾性が適度に高いことが必要であり、この観点から、ポリマー分子中におけるRの炭素数の数平均値は1.5~2.5であることが好ましく、1.7~2.3であることがより好ましく、1.8~2.2であることが更に好ましい。Rの具体例としては、水素原子、ナトリウム原子、メチル基、エチル基、n-プロピル基、イソプロピル基、n-ブチル基、sec-ブチル基、イソブチル基、t-ブチル基、n-ヘキシル基、n-オクチル基、2-エチル‐ヘキシル基、及びラウリル基等が挙げられる。前記低級アルコールへの溶解性及びべたつき抑制の観点から、Rは、水素原子、アルカリ金属原子、及びメチル基、エチル基、n-プロピル基又はイソプロピル基の炭素数1~3のアルキル基であることが好ましく、メチル基、エチル基、n-プロピル基又はイソプロピル基であることがより好ましく、エチル基であることが更に好ましい。自己選択的粘着性発現の観点から、本発明のポリマーは、前記一般式1で表される構成単位を50~100質量含有するものであり、80~100質量含有することが好ましく、90~100質量含有することがより好ましく、95~100質量含有することが更に好ましい。ポリマー分子中、前記一般式1で表される構成単位以外の部位の構造については、特に限定はない。例えば、本発明のポリマー製造の際に、重合開始剤や連鎖移動剤を用いる場合には、本発明のポリマーには、重合開始剤や連鎖移動剤に由来する基が含まれることがある。また、前記一般式1で表される構成単位に対応するモノマー以下、モノマー1ともいうと共重合可能なモノマー由来の構造を、本発明の効果を損なわない範囲で有していてよい。ここで、一般式1で表される構成単位に対応するモノマーとは、該モノマーを重合させることで、得られたポリマー中に前記一般式1で表される構成単位を生じさせるモノマーをいい、具体例については後述する。本発明のポリマーの重量平均分子量は、本発明の粘着剤のべたつきを抑制する観点から15万以上であり、本発明の粘着剤同士においては高い粘着力を発現する観点から40万以下である。すなわち、自己選択的粘着性を有する観点から、本発明のポリマーの重量平均分子量は15~40万であり、15~30万が好ましく、15~25万がより好ましい。同様に、本発明のポリマー中において、重量平均分子量1万以下のポリマーの含有量は、低分子量成分によるべたつきを抑制する観点から、ポリマー全体の3質量以下であり、2質量以下であることが好ましく、1質量以下であることがより好ましい。このように、本発明のポリマー中の低分子量成分の含有量は低減することが好ましいが、低分子量成分を全く含有しないポリマーを得ることは困難である。この観点から、本発明のポリマー中において、重量平均分子量1万以下のポリマーの含有量は0.001質量以上であることが好ましい。本発明のポリマーの形状は、直鎖構造が好ましいが分岐構造を有していてもよい。溶解性の観点から、架橋構造は有さない方が好ましい。<本発明のポリマーの製造方法>本発明のポリマーの製造方法に特に限定は無いが、ポリマーの重量平均分子量を前述した範囲に制御する観点から、モノマー1を含む原料モノマー溶液中で溶液重合を行って製造する方法が好ましい。原料モノマー本発明のポリマーの原料に用いるモノマー1は、下記一般式2で表される化合物である。前記一般式2において、Rは水素原子又はアルカリ金属原子又は炭素数1~12の炭化水素基であって、具体例及び好ましいものは前記一般式1において例示したものと同様である。モノマー1の具体例としては、アクリル酸及びそのアルカリ金属塩の他、メチルアクリレート、エチルアクリレート、n-プロピルアクリレート、イソプロピルアクリレート、n-ブチルアクリレート、sec-ブチルアクリレート、イソブチルアクリレート、t-ブチルアクリレート、n-ヘキシルアクリレート、n-オクチルアクリレート、2-エチルヘキシルアクリレート、及びラウリルアクリレート等の、炭素数1~12の炭化水素基を有するアクリル酸エステルが挙げられる。ポリマー分子中における前記一般式1のRの炭素数の数平均値が1~3となる範囲で、上記モノマー1を単独で、又は2種以上を組み合わせて用いることができる。モノマー1としては、本発明の粘着剤の溶解性及びべたつき抑制の観点から、アクリル酸及びそのアルカリ金属塩の他、メチルアクリレート、エチルアクリレート、n-プロピルアクリレート、イソプロピルアクリレート等の炭素数1~3の炭化水素基を有するアクリル酸エステルが好ましく、エチルアクリレートがより好ましい。原料モノマーとしては、モノマー1以外の他のモノマー以下、その他のモノマーともいう。を本発明の効果を妨げない範囲で用いることもできる。その他のモノマーとしは下記一般式3で表される化合物である。前記一般式3において、R1は水素原子又はメチル基であって、Xは、CO2R2、CONR3R4又はOCOR5である。XにおけるR2は水素原子、アルカリ金属原子、炭素数1~30の炭化水素基又は炭素数1~30の含酸素炭化水素基であって、R3~R5はそれぞれ水素原子又は炭素数1~30の炭化水素基である。ただし、その他のモノマーはモノマー1を含まないため、R1が水素原子のときR2は炭素数13~30の炭化水素基又は炭素数1~30の含酸素炭化水素基である。その他のモノマーの具体例としては、炭素数13~30の炭化水素基又は炭素数1~30の含酸素炭化水素基を有するアクリル酸エステル前記モノマー1を除く、メタクリル酸及びそのアルカリ金属塩、炭素数1~30の炭化水素基又は炭素数1~30の含酸素炭化水素基を有するメタクリル酸エステル、アクリルアミド、炭素数1~15の炭化水素基を有するアクリルアミド、メタクリルアミド、炭素数1~15の炭化水素基を有するメタクリルアミド、並びに炭素数1~30の脂肪酸ビニル等の、モノマー1と共重合可能な不飽和結合を有するモノマーが挙げられる。その他のモノマーは、単独で又は2種以上を組み合わせて用いることができる。原料モノマーとして、モノマー1とその他のモノマーで挙げたモノマーの混合物を用いる場合には、粘着剤のべたつきを小さくする観点から、モノマーあたりの炭化水素基の炭素数の平均値が、前述したポリマー分子中におけるRの炭素数の数平均値の範囲に入るように、モノマーの種類、及び混合組成を選択することが好ましい。その他のモノマーの炭化水素基の炭素数とは、具体的には一般式3において、R1R2又はR1R3R4又はR1R5で表される炭化水素基の合計の炭素数である。原料モノマー中のモノマー1の含有量は、本発明のポリマーの自己選択的粘着性発現の観点から、50~100質量が好ましく、80~100質量がより好ましく、90~100質量が更に好ましく、95~100質量が最も好ましい。開始剤本発明のポリマー製造時には、必要に応じて開始剤を用いることができる。開始剤としては、一般に用いられているラジカル重合性開始剤、例えば、過硫酸アンモニウム、過硫酸ナトリウムなどの過硫酸塩、22’-アゾビスイソブチロニトリル、22’-アゾビス2,4-ジメチルバレロニトリル等のアゾ系開始剤、t-ブチルハイドロパーオキサイド、ベンゾイルパーオキサイド、ラウロイルパーオキサイドなどの過酸化物系開始剤などを用いることができる。このうち、分解温度や取扱いの容易さの観点から22’-アゾビス2,4-ジメチルバレロニトリルが好ましい。開始剤の使用量は、本発明のポリマーの重量平均分子量を、前記の好ましい範囲に制御する観点から、原料モノマーの全量100質量部に対して0.01~5質量部が好ましく、0.05~1質量部がより好ましい。溶剤本発明のポリマー製造時には、ポリマーの重量平均分子量を制御する観点から、溶剤を用いることが好ましい。溶剤の種類に特に限定はなく、前記原料モノマーと生成ポリマーを溶解可能であればよい。具体的にはアセトン、2-ブタノン等の炭素数3~5のケトン;メタノール、エタノール、イソプロパノール等の炭素数1~3のアルコール;水等が挙げられ、多種のモノマー溶解性を有し、後述する重合温度範囲内に沸点を有するため反応制御しやすい、アセトン及び2-ブタノンが好ましく、アセトンがより好ましい。溶剤の使用量にも特に限定はないが、一般に原料モノマーに対して0.1~20質量倍であり、先述の分子量制御の観点から、0.3~10質量倍が好ましい。重合条件重合温度は、使用する開始剤の種類等によって異なるため一概には決められないが、重合速度の観点から20°C以上が好ましく、設備負荷低減の観点から100°C以下が好ましい。上記観点から、40~80°Cがより好ましい。重合時間は重合温度や開始剤量等によって異なるため一概には決められないが、通常、1~12時間であり、2~8時間が好ましい。精製処理本発明のポリマー製造時には、重合後、必要に応じて、溶剤の留去、残存モノマーの減圧除去、ゲル濾過クロマトグラフィ、及び再沈殿等、公知の方法によって精製処理を行うことができる。本発明の粘着剤には必要に応じて、本発明の粘着剤の自己選択的粘着性を消失させない範囲で、無機又は有機の粉体、充填材、可塑剤等を添加することができる。<アルコール溶液>本発明の粘着剤は、炭素数1~4のアルコールから選ばれる1種以上の溶媒に対して容易に溶解し、本発明の粘着剤を含有するアルコール溶液以下本発明のアルコール溶液ともいうを形成しうるため、物品表面への薄い粘着剤塗膜形成が容易であり、特に、ハロゲン系溶剤や芳香族系溶剤の使用が困難な香粧品分野の各種製品への応用に有利である。本発明のアルコール溶液に用いられる炭素数1~4のアルコールの具体例としては、メタノール、エタノール、イソプロパノール、ブタノール等が例示され、揮発性の高さ、香粧品分野での配合の自由度の観点から、エタノールが好ましい。炭素数1~4のアルコールは、単独で用いてもよいし、2種以上を混合して用いてもよい。本発明の粘着剤のアルコールに対する溶解性の観点から、本発明の粘着剤の濃度が0.01質量となるように調製したアルコール溶液における、波長660nmの光透過率が90以上であることが好ましい。この透過率が高いほどアルコールに対する溶解性が高いことを示すことから、この透過率が93以上であることがより好ましく、95以上であることが更に好ましい。本発明のアルコール溶液中の該粘着剤の含有量は、粘着力及び塗膜形成操作の容易性の観点から0.001~20質量が好ましく、0.002~5質量がより好ましく、0.005~2質量が更に好ましく、0.01~1質量がより更に好ましい。本発明のアルコール溶液中の炭素数1~4のアルコールの含有量は、80~99.999質量が好ましく、95~99.998質量がより好ましく、98~99.995質量が更に好ましく、99~99.99質量がより更に好ましい。また、本発明のアルコール溶液には、必要により公知の粘着性付与剤、炭素数1~4のアルコール以外の揮発性の溶剤、水、有機又は無機顔料、染料、有機又は無機の紛体等を含有することができる。本発明のアルコール溶液は、ポリエステルフィルム等のプラスチックフィルム、紙、不織布、織布等の多孔質材料、金属箔等の基材の片面または両面に塗着ないし転写して、シート状やテープ状などの形態の粘着シートとして用いることができる。本発明のアルコール溶液を用いた粘着シートは、野菜や生花の結束用等として有用である。更に、本発明のアルコール溶液は、毛髪等にスプレーすることで毛髪セット剤として用いることができる。本発明のアルコール溶液を用いた毛髪セット剤は、粘着付与剤を必要とせず、自己選択的粘着性を有するので、強いセット力とべたつきが少ない良好な感触とを実現することができる。以下の例において、本発明のポリマーの重量平均分子量は次に示す方法で測定した。<重量平均分子量の測定方法>重量平均分子量は、ゲル濾過クロマトグラフィーGPCにより、下記条件で測定した。ポリスチレン標準サンプルで分子量は校正し、重量平均分子量を決定した。GPCの測定条件サンプル濃度:ポリマー5mg/mLクロロホルム溶液サンプル注入量:100μL溶離液:クロロホルム流速:1.0mL/min測定温度:40°Cカラム:商品名ShodexGPCK-804L昭和電工株式会社製検出器:示差屈折計GPC装置商品名HLC-8220GPC東ソー株式会社に付属ポリスチレン標準サンプル:TSKstandardPOLYSTYRENEF-10分子量10.2万、F-11.02万、A-1000870以上、東ソー株式会社、及びPOLYSTYRENESTANDARD分子量90万、3万:西尾工業株式会社合成例1撹拌器、還流冷却管、滴下漏斗を取り付けた反応容器内を窒素置換し、65°Cに昇温した。反応溶液としてエチルアクリレート和光純薬工業株式会社製101.23g、2-ブタノン和光純薬工業株式会社製66.37g、2,2-アゾビスV-65B、和光純薬工業株式会社製0.19g、の混合溶液を滴下漏斗に入れ、このうち20mLを反応容器内に一度に添加した。続いて、滴下漏斗中の残りの混合溶液を反応容器中に2時間半かけて連続滴下し、更に65°Cで2時間撹拌し、反応させた。反応後の溶液を室温まで放冷した後、2-ブタノン200mLを加えて撹拌し、この均一溶液をn-ヘキサン4L和光純薬工業株式会社製中に滴下した。生じた白色沈殿を80°C、20kPaで12時間減圧乾燥し、ポリエチルアクリレート重量平均分子量:162000、重量平均分子量1万以下の成分:0.84質量を得た。これをポリマー1とする。合成例2反応溶液としてエチルアクリレート50.0g、アセトン116.7g、22’-アゾビス0.19gの混合溶液を用い、反応容器内の温度として窒素置換した後に57°Cに昇温し、反応温度を57°Cとし、反応後の溶液に加える溶媒をアセトン200mLとしたこと以外は、合成例1と同様の手法により、ポリエチルアクリレート重量平均分子量:301000、重量平均分子量1万以下の成分:0.68質量を得た。これをポリマー2とする。比較合成例1反応溶液としてエチルアクリレート25.0g、アセトン225.0g、22’-アゾビス0.29gの混合溶液を用いたこと以外は、合成例2と同様の手法により、ポリエチルアクリレート重量平均分子量:65000、重量平均分子量1万以下の成分:3.1質量を得た。これを比較ポリマー1とする。比較合成例2反応溶液として、エチルアクリレート75.0g、アセトン112.5g、22’アゾビス0.20gの混合溶液を用いたこと以外は、合成例2と同様の手法により、ポリエチルアクリレート重量平均分子量:447000、重量平均分子量1万以下の成分:0.053質量を得た。これを比較ポリマー2とする。比較合成例3反応溶液としてブチルアクリレート40.0g、アセトン93.3g、22’-アゾビス2,4ジメチルバレロニトリル0.15gの混合溶液を用い、反応後の溶液を滴下する再沈殿溶媒をメタノール/水体積比=1の混合溶液4Lとしたこと以外は、合成例2と同様の手法により、ポリブチルアクリレート重量平均分子量:277000、重量平均分子量1万以下の成分:0.10質量を得た。これを比較ポリマー3とする。合成例3合成例1で得られたポリマー1と比較合成例1で得られた比較ポリマー1を9:1質量比で混合してアセトン中に溶解し乾燥した。得られたポリマーをポリマー3とする重量平均分子量:155000、重量平均分子量1万以下の成分:2.4質量。実施例1~3、及び比較例1~3合成例1~3で得られたポリマー1~3、及び比較合成例1~3で得られた比較ポリマー1~3について、下記方法でエタノール溶解性及び自己選択的粘着性を評価した。結果を表1に示す。<エタノール溶解性の評価方法>ポリマーをエタノール中に0.01質量加えて撹拌し、この溶液の下記条件における透過率を測定した。この透過率が高いほど溶解性が高いことを示す。装置:UV可視光分光光度計UV2550株式会社島津製作所製測定モード:透過率測定波長λ:660nm光路長:1cm試料:0.01質量エタノール溶液<自己選択的粘着性の評価方法>1自己粘着性評価:直径約10mm球状のバルクのポリマーを2つ作製し、それらを指で接触させ、100g重程度の力で3秒間押し付けた。同じ力で再び引き離したときの界面の消失しやすさ自己接着しやすさを目視により次の5段階で評価し、その5回平均を評価値とした。このとき、完全に接着してポリマー同士の界面がなくなっていたものを評価5とし、全く接着せず引き離せたものを評価1とした。5:自己接着する4:やや自己接着しやすい3:どちらでもない2:やや自己接着しにくい1:自己接着しない2べたつき評価:バルクのポリマーを指で触ったときのべたつきを触感により次の5段階で評価し、その5人のパネラーによる平均を評価値とした。5:べたつかない4:ややべたつかない3:どちらでもない2:ややべたつく1:べたつく3自己選択的粘着性評価:上記1、2の評価で自己粘着性が高く他着性が低い、具体的には1自己粘着性及び2べたつきの両評価値が3.5以上であるサンプルを自己選択的粘着性があると判断した。表1及び表2から、実施例1~3で得られた本発明に属する粘着剤は、比較例1~3で得られた粘着剤と比較して、自己選択的粘着性を有し、かつ低級アルコールに対する溶解性が高いことができることがわかる。"